【手続補正書】
【提出日】平成26年12月2日(2014.12.2)
【手続補正１】
【補正対象書類名】特許請求の範囲
【補正対象項目名】全文
【補正方法】変更
【補正の内容】
【特許請求の範囲】
【請求項１】
式（Ｉ）
2014503507.tif 000001
または式（ＩＩ）
2014503507.tif 000002
の錯体であって、
式中、
ＧがＭｎ、Ｆｅ、ＮｉまたはＣｏであり；
Ｒ１、Ｒ２、Ｒ３、Ｒ４、Ｒ５、Ｒ６、Ｒ７、Ｒ８、Ｒ９、Ｒ３０およびＲ３１の各々が独立して水素、不活性な官能基、Ｃ１−Ｃ１８アルキル、Ｃ１−Ｃ１８置換アルキル、アリールまたは置換アリールであり、Ｒ１〜Ｒ９、Ｒ３０およびＲ３１の各々は独立して少なくとも一つのヘテロ原子を有していても良く、互いに隣接するＲ３、Ｒ７、Ｒ８、Ｒ９、Ｒ３０およびＲ３１のいずれか２つが一緒になって、置換または非置換の、飽和または不飽和の、環構造である環を形成しても良く；
Ｌ１およびＬ２の各々がＣ１−Ｃ１８アルキル、Ｃ１−Ｃ１８置換アルキル、アリール、置換アリール、Ｃ２−Ｃ１８アルケンまたはＣ２−Ｃ１８アルキンであり、
但し、Ｌ１およびＬ２がアルケンまたはアルキンである場合は、Ｌ１およびＬ２はアルケンまたはアルキンの不飽和部位を介してＧと結合するか、または、Ｌ１−Ｌ２が下記の一つであり、
2014503507.tif 000003
Ｒ１０、Ｒ１１、Ｒ１３、Ｒ１４、Ｒ１５およびＲ１６の各々が独立して水素、Ｃ１−Ｃ１８アルキル、Ｃ２−Ｃ１８アルケニルまたはＣ２−Ｃ１８アルキニルであり、ここで水素以外のＲ１０、Ｒ１１、Ｒ１３、Ｒ１４、Ｒ１５およびＲ１６は少なくとも一つのヘテロ原子を有していても良く、水素以外のＲ１０、Ｒ１１、Ｒ１３、Ｒ１４、Ｒ１５およびＲ１６が置換されていてもよく；
Ｒ１２の各々が独立して、Ｃ１−Ｃ１８アルキル、Ｃ１−Ｃ１８置換アルキル、Ｃ２−Ｃ１８アルケニル、Ｃ２−Ｃ１８置換アルケニル、Ｃ２−Ｃ１８アルキニル、Ｃ２−Ｃ１８置換アルキニル、アリール、置換アリールであり、ここでＲ１２は少なくとも一つのヘテロ原子を有していても良く；
Ｒ１０、Ｒ１１、Ｒ１２、Ｒ１３、Ｒ１４、Ｒ１５、Ｒ１６のいずれか２つが一緒になって、置換または不置換の、飽和または不飽和の、環構造である環を形成しても良く；
Ｒ１７およびＲ１８の各々が独立して、アルキル、置換アルキル、アリールまたは置換アリールであり、Ｒ１７およびＲ１８の各々は少なくとも一つのヘテロ原子を有していても良く、Ｒ１７およびＲ１８が一緒になって、置換または不置換の、飽和または不飽和の、環構造である環を形成しても良く；
Ｒ１９およびＲ２０の各々が独立して、ＳｉとＣとを結合する共有結合、アルキル、置換アルキル、またはヘテロ原子であり、Ｒ１９およびＲ２０が少なくとも一つのヘテロ原子を有していても良く；
ここでＬ１−Ｌ２が不飽和部位Ｓ１およびＳ２を介してＧと結合し、
Ｘがアニオンである、錯体。
但し、式（ＩＩ）からは下記の錯体を除く。
ジクロロ［Ｎ，Ｎ’−［（２，８−キノリンジイル−κＮ）ジエチリジン］ビス［２，６−ジメチルベンゼナミンーκＮ］］鉄、ジクロロ［Ｎ，Ｎ’−［（２，８−キノリンジイル−κＮ）ジエチリジン］ビス［２，６−ジメチルベンゼナミン−κＮ］］コバルト、（ＳＰ−５−１４）コバルト、ジクロロ［Ｎ，Ｎ’−［（２，８−キノリンジイル−κＮ）ジエチリジン］ビス［２，４，６−トリメチルベンゼナミンーκＮ］］鉄、およびジクロロ［Ｎ，Ｎ’−［（２，８−キノリンジイル−κＮ）ジエチリジン］ビス［２，４，６−トリメチルベンゼナミンーκＮ］］コバルト
【請求項２】
Ｒ１およびＲ２がそれぞれ独立して水素またはメチル基である、請求項１に記載の式（Ｉ）または式（ＩＩ）による錯体。
【請求項３】
Ｒ５が水素、メチル、エチル、ｎ−プロピルまたはイソプロピル基である、請求項１に記載の式（Ｉ）または式（ＩＩ）による錯体。
【請求項４】
Ｒ３がメチルである、請求項１に記載の式（Ｉ）または式（ＩＩ）による錯体。
【請求項５】
Ｒ４およびＲ６が水素である、請求項１に記載の式（Ｉ）または式（ＩＩ）による錯体。
【請求項６】
Ｒ７〜Ｒ９、Ｒ３０およびＲ３１が水素である、請求項１に記載の式（Ｉ）または式（ＩＩ）による錯体。
【請求項７】
Ｌ１およびＬ２の各々が独立して−ＣＨ２ＳｉＲ６０３であり、Ｒ６０の各々がＣ１−Ｃ１８アルキル、Ｃ１−Ｃ１８置換アルキル、アリール、または置換アリールである、式（Ｉ）による錯体。
【請求項８】
Ｌ１−Ｌ２が、ブタジエン、１，５−シクロオクタジエン、ジシクロペンタジエン、ノルボルナジエン、トリビニルシクロヘキサン、テトラメチルテトラビニルシクロテトラシロキサンおよびジビニルテトラメチルジシロキサンからなる群より選択される、請求項１に記載の式（Ｉ）による錯体。
【請求項９】
ＸがＦ−、Ｃｌ−、Ｂｒ−、Ｉ−、ＣＦ３Ｒ４０ＳＯ３−またはＲ５０ＣＯＯ−であり、ここでＲ４０が共有結合またはＣ１−Ｃ６アルキル基であり、Ｒ５０がＣ１−Ｃ１０ヒドロカルビル基である、請求項１に記載の式（ＩＩ）による錯体。
【請求項１０】
ＸがＦ−、Ｃｌ−、Ｂｒ−またはＩ−である、請求項９に記載の錯体。
【請求項１１】
ＧがＦｅである、請求項１に記載の式（Ｉ）または式（ＩＩ）による錯体。
【請求項１２】
錯体が支持体上に固定されている、請求項１に記載の式（Ｉ）または式（ＩＩ）による錯体。
【請求項１３】
前記支持体が、カーボン、シリカ、アルミナ、ＭｇＣｌ２、ジルコニア、ポリエチレン、ポリプロピレン、ポリスチレン、ポリ（アミノスチレン）、デンドリマーおよびそれらの組み合わせからなる群より選択される、請求項１２に記載の錯体。
【請求項１４】
Ｒ７、Ｒ８、Ｒ９、Ｒ３０およびＲ３１の少なくとも一つが前記支持体と共有結合する官能基を含有する、請求項１２に記載の錯体。
【請求項１５】
シリルヒドリドと少なくとも一つの不飽和基を含有する化合物とを含有する組成物をヒドロシリル化するプロセスであって、（ｉ）任意選択で溶媒の存在下において、組成物を式（Ｉ）の錯体と接触させ、シリルヒドリドを少なくとも一つの不飽和基を含有する化合物と反応させるようにして錯体を含有するヒドロシリル化産物を産生するステップ、および（ｉｉ）ヒドロシリル化産物から錯体を任意に除去するステップを含有し、
式（Ｉ）の錯体は、
2014503507.tif 000004
であり、
式中、
ＧがＭｎ、Ｆｅ、ＮｉまたはＣｏであり、
Ｒ１、Ｒ２、Ｒ３、Ｒ４、Ｒ５、Ｒ６、Ｒ７、Ｒ８、Ｒ９、Ｒ３０およびＲ３１の各々が独立して水素、不活性な官能基、Ｃ１−Ｃ１８アルキル、Ｃ１−Ｃ１８置換アルキル、アリール、または置換アリールであり、Ｒ１〜Ｒ９、Ｒ３０およびＲ３１は各々独立して少なくとも一つのヘテロ原子を有していても良く、互いに隣接するＲ３、Ｒ７、Ｒ８、Ｒ９、Ｒ３０およびＲ３１のいずれか２つが一緒になって、置換または非置換の、飽和または不飽和の、環構造である環を形成しても良く、
Ｌ１およびＬ２の各々がＣ１−Ｃ１８アルキル、Ｃ１−Ｃ１８置換アルキル、アリール、置換アリール、Ｃ２−Ｃ１８アルケンまたはＣ２−Ｃ１８アルキンであり、
但し、Ｌ１およびＬ２がアルケンまたはアルキンである場合は、Ｌ１およびＬ２はアルケンまたはアルキンの不飽和部位を介してＧと結合するか、または、Ｌ１−Ｌ２が下記の一つであり、
2014503507.tif 000005
Ｒ１０、Ｒ１１、Ｒ１３、Ｒ１４、Ｒ１５およびＲ１６の各々が独立して水素、Ｃ１−Ｃ１８アルキル、Ｃ２−Ｃ１８アルケニルまたはＣ２−Ｃ１８アルキニルであり、ここで水素以外のＲ１０、Ｒ１１、Ｒ１３、Ｒ１４、Ｒ１５およびＲ１６は少なくとも一つのヘテロ原子を有していても良く、水素以外のＲ１０、Ｒ１１、Ｒ１３、Ｒ１４、Ｒ１５およびＲ１６が置換されていてもよく；
Ｒ１２の各々が独立して、Ｃ１−Ｃ１８アルキル、Ｃ１−Ｃ１８置換アルキル、Ｃ２−Ｃ１８アルケニル、Ｃ２−Ｃ１８置換アルケニル、Ｃ２−Ｃ１８アルキニル、Ｃ２−Ｃ１８置換アルキニル、アリール、置換アリールであり、ここでＲ１２は少なくとも一つのヘテロ原子を有していても良く；
Ｒ１０、Ｒ１１、Ｒ１２、Ｒ１３、Ｒ１４、Ｒ１５、Ｒ１６のいずれか２つが一緒になって、置換または不置換の、飽和または不飽和の、環構造である環を形成しても良く；
Ｒ１７およびＲ１８の各々が独立して、アルキル、置換アルキル、アリールまたは置換アリールであり、Ｒ１７およびＲ１８の各々は少なくとも一つのヘテロ原子を有していても良く、Ｒ１７およびＲ１８が一緒になって、置換または不置換の、飽和または不飽和の、環構造である環を形成しても良く；
Ｒ１９およびＲ２０の各々が独立して、ＳｉとＣとを結合する共有結合、アルキル、置換アルキル、またはヘテロ原子であり、Ｒ１９およびＲ２０が少なくとも一つのヘテロ原子を有していても良く；
ここでＬ１−Ｌ２が不飽和部位Ｓ１およびＳ２を介してＧと結合し、
Ｘがアニオンであり、
ここで前記シリルヒドリドがＱｕＴｖＴｐＨＤｗＤＨｘＭＨｙＭｚであり、
ここでＱがＳｉＯ４／２であり、ＴがＲ’ＳｉＯ３／２であり、ＴＨがＨＳｉＯ３／２であり、ＤがＲ’２ＳｉＯ２／２であり、ＤＨがＲ’ＨＳｉＯ２／２であり、ＭＨがＨｇＲ’３−ｇＳｉＯ１／２であり、ＭがＲ’３ＳｉＯ１／２であり、Ｒ’の各々が独立してＣ１−Ｃ１８アルキル、Ｃ１−Ｃ１８置換アルキルであり、Ｒ’は少なくとも一つのヘテロ原子を有していても良く、ｇが０〜３の値を持ち、ｐ、ｕ、ｖ、ｙおよびｚの各々が独立して０〜２０であり、ｗおよびｘが独立して０〜１０００であり、但しｐ＋ｘ＋ｙ＝１〜３０００であり、シリルヒドリド内のすべての元素の原子価が飽和していて、
前記不飽和基を含有する化合物が、アルキン、Ｃ２−Ｃ１８オレフィン、不飽和アリールエーテル、ビニル官能化シランおよびそれらの組み合わせからなる群より選択される。
【請求項１６】
磁気分離および／またはろ過によってヒドロシリル化産物から錯体を除去するステップを含有する請求項１５に記載のプロセス。
【請求項１７】
式（Ｉ）中、Ｌ１およびＬ２の各々が独立して−ＣＨ２ＳｉＲ６０３であり、Ｒ６０の各々がＣ１−Ｃ１８アルキル、Ｃ１−Ｃ１８置換アルキル、アリール、または置換アリールである請求項１５に記載のプロセス。
【請求項１８】
シリルヒドリドと少なくとも一つの不飽和基を含有する化合物とを含有する組成物をヒドロシリル化するプロセスであって、（ｉ）任意選択で溶媒の存在下において、組成物を式（Ｉ）の錯体と接触させ、シリルヒドリドを少なくとも一つの不飽和基を含有する化合物と反応させるようにして前記錯体を含有するヒドロシリル化産物を産生するステップ、および（ｉｉ）ヒドロシリル化産物から錯体を任意に除去するステップを含有し、
式（Ｉ）の錯体は、
2014503507.tif 000006
であり、
式中、
ＧがＭｎ、Ｆｅ、ＮｉまたはＣｏであり、
Ｒ１、Ｒ２、Ｒ３、Ｒ４、Ｒ５、Ｒ６、Ｒ７、Ｒ８、Ｒ９、Ｒ３０およびＲ３１の各々が独立して水素、不活性な官能基、Ｃ１−Ｃ１８アルキル、Ｃ１−Ｃ１８置換アルキル、アリール、または置換アリールであり、Ｒ１〜Ｒ９、Ｒ３０およびＲ３１は各々独立して少なくとも一つのヘテロ原子を有していても良く、互いに隣接するＲ３、Ｒ７、Ｒ８、Ｒ９、Ｒ３０およびＲ３１のいずれか２つが一緒になって、置換または非置換の、飽和または不飽和の、環構造である環を形成しても良く、
Ｌ１およびＬ２の各々がＣ１−Ｃ１８アルキル、Ｃ１−Ｃ１８置換アルキル、アリール、置換アリール、Ｃ２−Ｃ１８アルケンまたはＣ２−Ｃ１８アルキンであり、
但し、Ｌ１およびＬ２がアルケンまたはアルキンである場合は、Ｌ１およびＬ２はアルケンまたはアルキンの不飽和部位を介してＧと結合するか、または、Ｌ１−Ｌ２が一緒に下記の一つであり、
2014503507.tif 000007
Ｒ１０、Ｒ１１、Ｒ１３、Ｒ１４、Ｒ１５およびＲ１６の各々が独立して水素、Ｃ１−Ｃ１８アルキル、Ｃ２−Ｃ１８アルケニルまたはＣ２−Ｃ１８アルキニルであり、ここで水素以外のＲ１０、Ｒ１１、Ｒ１３、Ｒ１４、Ｒ１５およびＲ１６は少なくとも一つのヘテロ原子を有していても良く、水素以外のＲ１０、Ｒ１１、Ｒ１３、Ｒ１４、Ｒ１５およびＲ１６が置換されていてもよく；
Ｒ１２の各々が独立して、Ｃ１−Ｃ１８アルキル、Ｃ１−Ｃ１８置換アルキル、Ｃ２−Ｃ１８アルケニル、Ｃ２−Ｃ１８置換アルケニル、Ｃ２−Ｃ１８アルキニル、Ｃ２−Ｃ１８置換アルキニル、アリール、置換アリールであり、ここでＲ１２は少なくとも一つのヘテロ原子を有していても良く；
Ｒ１０、Ｒ１１、Ｒ１２、Ｒ１３、Ｒ１４、Ｒ１５、Ｒ１６のいずれか２つが一緒になって、置換または不置換の、飽和または不飽和の、環構造である環を形成しても良く；
Ｒ１７およびＲ１８の各々が独立して、アルキル、置換アルキル、アリールまたは置換アリールであり、Ｒ１７およびＲ１８の各々は少なくとも一つのヘテロ原子を有していても良く、Ｒ１７およびＲ１８が一緒になって、置換または不置換の、飽和または不飽和の、環構造である環を形成しても良く；
Ｒ１９およびＲ２０の各々が独立して、ＳｉとＣとを結合する共有結合、アルキル、置換アルキル、またはヘテロ原子であり、Ｒ１９およびＲ２０が少なくとも一つのヘテロ原子を有していても良く；
ここでＬ１−Ｌ２が不飽和部位Ｓ１およびＳ２を介してＧと結合し、
Ｘがアニオンであり、
前記シリルヒドリドがＲａＳｉＨ４−ａ、（ＲＯ）ａＳｉＨ４−ａ、ＨＳｉＲａ（ＯＲ）３−ａおよびそれらの組み合わせからなる群より選択され、Ｒの各々が独立してＣ１−Ｃ１８アルキル、Ｃ１−Ｃ１８置換アルキル、アリール、置換アリールであり、Ｒは少なくとも一つのヘテロ原子を有していても良く、ａの各々が独立して１〜３の値を持ち、
前記不飽和基を含有する化合物が、アルキルキャップアリルポリエーテル、ビニル官能化アルキルキャップアリルまたはメタリルポリエーテル、アルキン、不飽和シクロアルキルエポキシド、末端不飽和アクリレートまたはメチルアクリレート、不飽和アリールエーテル、不飽和芳香族炭化水素、不飽和シクロアルカン、ビニル官能化ポリマー、ビニル官能化シラン、ビニル官能化シリコーンならびにそれらの組み合わせからなる群より選択される。
【請求項１９】
磁気分離および／またはろ過によってヒドロシリル化産物から錯体を除去するステップを含有する請求項１８に記載のプロセス。
【請求項２０】
シリルヒドリドと少なくとも一つの不飽和基を含有する化合物とを含有する反応混合物をヒドロシリル化するプロセスであって、（ｉ）式（ＩＩ）の構造式を持つ錯体である触媒前駆体を提供するステップ、（ｉｉ）触媒前駆体と活性剤とを溶媒、シリルヒドリド、少なくとも一つの不飽和基を含有する化合物およびそれらの組み合わせからなる群より選択される少なくとも一つの成分を含む液体媒体の存在下で接触させて触媒前駆体を活性化させることによって活性触媒を提供するステップ、（ｉｉｉ）シリルヒドリドと少なくとも一つの不飽和基を含有する化合物とを活性触媒の存在下で反応させて活性触媒またはその誘導体を含むヒドロシリル化産物を製造するステップ、ここでステップ（ｉｉ）はステップ（ｉｉｉ）の直前または同時に行う、及び（ｉｖ）活性触媒またはその誘導体を任意に除去するステップを含有し、
式（ＩＩ）の錯体は、
2014503507.tif 000008
であり、
式中、
ＧがＭｎ、Ｆｅ、ＮｉまたはＣｏであり、
Ｒ１、Ｒ２、Ｒ３、Ｒ４、Ｒ５、Ｒ６、Ｒ７、Ｒ８、Ｒ９、Ｒ３０およびＲ３１の各々が独立して水素、不活性な官能基、Ｃ１−Ｃ１８アルキル、Ｃ１−Ｃ１８置換アルキル、アリール、または置換アリールであり、Ｒ１〜Ｒ９、Ｒ３０およびＲ３１は各々独立して少なくとも一つのヘテロ原子を有していても良く、互いに隣接するＲ３、Ｒ７、Ｒ８、Ｒ９、Ｒ３０およびＲ３１のいずれか２つが一緒になって、置換または非置換の、飽和または不飽和の、環構造である環を形成しても良く、Ｘがアニオンであり、
前記シリルヒドリドがＱｕＴｖＴｐＨＤｗＤＨｘＭＨｙＭｚであり、
ここでＱがＳｉＯ４／２であり、ＴがＲ’ＳｉＯ３／２であり、ＴＨがＨＳｉＯ３／２であり、ＤがＲ’２ＳｉＯ２／２であり、ＤＨがＲ’ＨＳｉＯ２／２であり、ＭＨがＨｇＲ’３−ｇＳｉＯ１／２であり、ＭがＲ’３ＳｉＯ１／２であり、Ｒ’の各々が独立してＣ１−Ｃ１８アルキル、Ｃ１−Ｃ１８置換アルキルであり、Ｒ’は少なくとも一つのヘテロ原子を有していても良く、ｇが０〜３の値を持ち、ｐ、ｕ、ｖ、ｙおよびｚの各々が独立して０〜２０であり、ｗおよびｘが独立して０〜１０００であり、但しｐ＋ｘ＋ｙ＝１〜３０００であり、シリルヒドリド内のすべての元素の原子価が飽和していて、
前記不飽和基を含有する化合物が、アルキン、Ｃ２−Ｃ１８オレフィン、不飽和アリールエーテル、ビニル官能性シランおよびそれらの組み合わせからなる群より選択される。
【請求項２１】
活性剤が、フェロセンに対して−０．６ｖよりも負である還元電位を持つ還元剤である、請求項２０に記載のプロセス。
【請求項２２】
前記還元剤がナトリウムナフタレニド、マグネシウム（ブタジエン）・２ＴＨＦ、ＮａＥｔ３ＢＨ、ＬｉＥｔ３ＢＨ，マグネシウム（アントラセニド）・３ＴＨＦ、水素化ジイソブチルアルミニウムおよびそれらの組み合わせからなる群より選択される、請求項２１に記載の錯体。
【請求項２３】
シリルヒドリドと少なくとも一つの不飽和基を含有する化合物とを含有する反応混合物をヒドロシリル化するプロセスであって、（ｉ）式（ＩＩ）の構造式を持つ錯体である触媒前駆体を提供するステップ、（ｉｉ）触媒前駆体と活性剤とを溶媒、シリルヒドリド、少なくとも一つの不飽和基を含有する化合物およびそれらの組み合わせからなる群より選択される少なくとも一つの成分を含む液体媒体の存在下で接触させて触媒前駆体を活性化させることによって活性触媒を提供するステップ、（ｉｉｉ）シリルヒドリドと少なくとも一つの不飽和基を含有する化合物とを活性触媒の存在下で反応させて活性触媒またはその誘導体を含むヒドロシリル化産物を製造するステップ、及び（ｉｖ）活性触媒またはその誘導体を任意に除去するステップを含有し、
ここでステップ（ｉｉ）はステップ（ｉｉｉ）の直前または同時に行い、
式（ＩＩ）の錯体は、
2014503507.tif 000009
であり、
式中、
ＧがＭｎ、Ｆｅ、ＮｉまたはＣｏであり、
Ｒ１、Ｒ２、Ｒ３、Ｒ４、Ｒ５、Ｒ６、Ｒ７、Ｒ８、Ｒ９、Ｒ３０およびＲ３１の各々が独立して水素、不活性な官能基、Ｃ１−Ｃ１８アルキル、Ｃ１−Ｃ１８置換アルキル、アリール、または置換アリールであり、Ｒ１〜Ｒ９、Ｒ３０およびＲ３１は各々独立して少なくとも一つのヘテロ原子を有していても良く、互いに隣接するＲ３、Ｒ７、Ｒ８、Ｒ９、Ｒ３０およびＲ３１のいずれか２つが一緒になって、置換または非置換の、飽和または不飽和の、環構造である環を形成しても良く、Ｘがアニオンであり、
前記シリルヒドリドがＲａＳｉＨ４−ａ、（ＲＯ）ａＳｉＨ４−ａ、ＨＳｉＲａ（ＯＲ）３−ａおよびそれらの組み合わせからなる群より選択され、Ｒの各々が独立してＣ１−Ｃ１８アルキル、Ｃ１−Ｃ１８置換アルキル、アリール、置換アリールであり、Ｒは少なくとも一つのヘテロ原子を有していても良く、ａの各々が独立して１〜３の値を持ち、
前記不飽和基を含有する化合物が、アルキルキャップアリルポリエーテル、ビニル官能化アルキルキャップアリルまたはメタリルポリエーテル、アルキン、不飽和シクロアルキルエポキシド、末端不飽和アクリレートまたはメチルアクリレート、不飽和アリールエーテル、不飽和芳香族炭化水素、不飽和シクロアルカン、ビニル官能化ポリマー、ビニル官能化シラン、ビニル官能化シリコーンならびにそれらの組み合わせからなる群より選択される。
【請求項２４】
前記不飽和基を含有する化合物が一般式：
Ｒ１（ＯＣＨ２ＣＨ２）ｚ（ＯＣＨ２ＣＨＲ３）ｗ−ＯＲ２  （式ＩＩＩ）、
Ｒ２Ｏ（ＣＨＲ３ＣＨ２Ｏ）ｗ（ＣＨ２ＣＨ２Ｏ）ｚ−ＣＲ４２−Ｃ≡Ｃ−ＣＲ４２−（ＯＣＨ２ＣＨ２）ｚ（ＯＣＨ２ＣＨＲ３）ｗＲ５  （式ＩＶ）  または
Ｈ２Ｃ＝ＣＲ４ＣＨ２Ｏ（ＣＨ２ＯＣＨ２）ｚ（ＣＨ２ＯＣＨＲ３）ｗＣＨ２ＣＲ４＝ＣＨ２  （式Ｖ）
を持つポリオキシアルキレンであり、
式中、Ｒ１の各々が２〜１０個の炭素原子を含有する不飽和の有機基であり、Ｒ２の各々が独立してビニルまたは１〜８個の炭素原子のポリエーテルキャップ基であり、Ｒ３およびＲ４の各々が独立して一価の炭化水素基であり、ｚの各々が０から１００以下であり、Ｒ５の各々が独立して水素、ビニルまたは１〜８個の炭素原子のポリエーテルキャップ基であり、ｗの各々が０から１００以下である、請求項１８に記載のプロセス。
【請求項２５】
前記不飽和基を含有する化合物が一般式：
Ｒ１（ＯＣＨ２ＣＨ２）ｚ（ＯＣＨ２ＣＨＲ３）ｗ−ＯＲ２  （式ＩＩＩ）、
Ｒ２Ｏ（ＣＨＲ３ＣＨ２Ｏ）ｗ（ＣＨ２ＣＨ２Ｏ）ｚ−ＣＲ４２−Ｃ≡Ｃ−ＣＲ４２−（ＯＣＨ２ＣＨ２）ｚ（ＯＣＨ２ＣＨＲ３）ｗＲ５  （式ＩＶ）  または
Ｈ２Ｃ＝ＣＲ４ＣＨ２Ｏ（ＣＨ２ＯＣＨ２）ｚ（ＣＨ２ＯＣＨＲ３）ｗＣＨ２ＣＲ４＝ＣＨ２  （式Ｖ）
を持つポリオキシアルキレンであり、
式中、Ｒ１の各々が２〜１０個の炭素原子を含有する不飽和の有機基であり、Ｒ２の各々が独立してビニルまたは１〜８個の炭素原子のポリエーテルキャップ基であり、Ｒ３およびＲ４の各々が独立して一価の炭化水素基であり、ｚの各々が０から１００以下であり、Ｒ５の各々が独立して水素、ビニルまたは１〜８個の炭素原子のポリエーテルキャップ基であり、ｗの各々が０から１００以下である、請求項２３に記載のプロセス。
【手続補正２】
【補正対象書類名】明細書
【補正対象項目名】００１８
【補正方法】変更
【補正の内容】
【００１８】
互いに隣接するＲ３、Ｒ７、Ｒ８、Ｒ９、Ｒ３０およびＲ３１のいずれか２つが一緒になって、置換もしくは非置換の、飽和もしくは不飽和の、環構造である環を形成しても良く；
【手続補正３】
【補正対象書類名】明細書
【補正対象項目名】００２９
【補正方法】変更
【補正の内容】
【００２９】
他の態様において、本発明はシリルヒドリドと少なくとも一つの不飽和の基を含有する化合物とを含有する組成物をヒドロシリル化するプロセスを提供する。プロセスは、（ｉ）任意選択で溶媒の存在下において、組成物を式（Ｉ）の金属錯体と接触させ、シリルヒドリドを少なくとも一つの不飽和基を含有する化合物と反応させるようにして前記金属錯体を含有するヒドロシリル化産物を産生するステップ、および（ｉｉ）ヒドロシリル化産物から金属錯体を任意に除去するステップを含む。
【手続補正４】
【補正対象書類名】明細書
【補正対象項目名】００５１
【補正方法】変更
【補正の内容】
【００５１】
互いに隣接するＲ３、Ｒ７、Ｒ８、Ｒ９、Ｒ３０およびＲ３１のいずれか２つが一緒になって、置換もしくは非置換の、飽和もしくは不飽和の、環構造である環を形成しても良い。
【手続補正５】
【補正対象書類名】明細書
【補正対象項目名】００６７
【補正方法】変更
【補正の内容】
【００６７】
ここで、「Ｍ」基は、式Ｒ’３ＳｉＯ１／２の単官能基を表わし、「Ｄ」基は、式Ｒ’２ＳｉＯ２／２の二官能基を表わし、「Ｔ」基は、式Ｒ’ＳｉＯ３／２の三官能基を表わし、そして「Ｑ」基は、式ＳｉＯ４／２の四官能基を表わし、「ＭＨ」基はＨｇＲ’３−ｇＳｉＯ１／２を表わし、「ＴＨ」基はＨＳｉＯ３／２を表わし、「ＤＨ」基はＲ’ＨＳｉＯ２／２を表わす。ここで、Ｒ’の各々は独立してＣ１−Ｃ１８アルキル、Ｃ１−Ｃ１８置換アルキルであり、Ｒ’は少なくとも一つのヘテロ原子を有していてよい。ここで、ｇは１〜３の値を持ち、ｐ、ｕ、ｖ、ｙおよびｚの各々は独立して０から２０であり、ｗおよびｘは独立して０から１０００であり、但しｐ＋ｘ＋ｙ＝１〜３０００であり、シリルヒドリド内のすべての元素の原子価は飽和している。好ましくは、ｐ、ｕ、ｖ、ｙおよびｚは０〜１０であり、ｗおよびｘは０〜１００であり、ｐ＋ｘ＋ｙ＝１〜１００である。
【手続補正６】
【補正対象書類名】明細書
【補正対象項目名】００７６
【補正方法】変更
【補正の内容】
【００７６】
ビニル官能化シリコーンはＱｕＴｖＴｐｖｉＤｗＤｖｉｘＭｖｉｙＭｚ（式ＩＸ）であり、ここで、ＱはＳｉＯ４／２、ＴはＲ’ＳｉＯ３／２、ＴｖｉはＲ１２ＳｉＯ３／２、Ｄは式Ｒ’２ＳｉＯ２／２、ＤｖｉはＲ’Ｒ１２ＳｉＯ２／２、ＭｖｉはＲ１２ｇＲ’３−ｇＳｉＯ１／２、Ｍは式Ｒ’３ＳｉＯ１／２であり；Ｒ１２はビニルであり；Ｒ’の各々は独立してＣ１−Ｃ１８アルキル、Ｃ１−Ｃ１８置換アルキル、アリール、置換アリールであり、Ｒ’は少なくとも一つのヘテロ原子を有していても良く；ｇの各々は１〜３の値を持ち、ｐは０〜２０であり、ｕは０〜２０であり、ｖは０〜２０であり、ｗは０〜５０００であり、ｘは０〜５０００であり、ｙは０〜２０であり、そしてｚは０〜２０である。但し、ｖ＋ｐ＋ｗ＋ｘ＋ｙ＝１〜１００００であり、少なくとも一つの不飽和基を含む化合物内のすべての元素の原子価は飽和している。